Brevet FR3071853A1 — publié le 20190405

[1] Le domaine de la présente invention est celui des éléments conducteurs et des compositions adhésives ou « colles » destinées à faire adhérer de tels éléments conducteurs à des matrices élastomériques telles que celles utilisées couramment dans les articles ou produits semi-finis en élastomère ou encore dans le domaine des pneumatiques ou des courroies. [2] La présente invention est plus particulièrement relative à un procédé d'électrodéposition d'une composition adhésive sur au moins un élément conducteur, à un dispositif d'électrodéposition d'une composition adhésive sur au moins un élément conducteur, à un élément conducteur revêtu susceptible d'être obtenu par le procédé d'électrodéposition, au composite d'élastomère comprenant cet élément conducteur et à des pneumatiques ou encore des courroies renforcés par de tels composites d'élastomère. [3] On connait de l'état de la technique des éléments filaires en acier pour pneumatique comprenant un ou plusieurs fils en acier. [4] Une première solution pour faire adhérer ces fils en acier à des matrices d'élastomères est d'utiliser des colles connues sous la dénomination « RFL » (pour résorcinol-formaldéhyde-latex), comme par exemple décrites dans EP2006341. Ces colles RFL comprennent de manière bien connue une résine phénolique thermodurcissable, obtenue par la condensation du résorcinol avec le formaldéhyde, et un ou plusieurs latex d'élastomère diénique en solution aqueuse. [005] Les colles RFL de EP2006341 assurent une bonne adhésion du ou des fils en acier revêtus à des matrices d'élastomères sans que ces derniers ne soient traités en surface, c'est-à-dire en l'absence d'une couche d'un revêtement métallique, par exemple une couche de laiton. Toutefois, la colle RFL nécessite l'utilisation d'un polymère halogéné et d'un oxyde métallique. En outre, cette colle RFL nécessite l'utilisation d'une matrice d'élastomère comprenant une composition de caoutchouc acrylique et ne permet donc pas une adhésion satisfaisante avec n'importe quelle matrice d'élastomère. [006] Une deuxième solution pour faire adhérer ces fils en acier à des matrices d'élastomères est de revêtir les fils en acier d'une couche de laiton. Cette deuxième solution est la solution industrielle la plus répandue et la plus efficace. Lors de la cuisson du pneumatique, on forme une interface adhésive comprenant de l'oxyde de zinc, du sulfure de zinc et du sulfure de cuivre issus de la réaction entre le laiton et la matrice d'élastomère. Une telle interface et les mécanismes physico-chimiques correspondants sont notamment décrits dans l'article « Mechanism and theories of rubber adhesion to steel cords - An overview », W. J. Van Ooij, Rubber Chemistry and Technology, 421-456, Vol.57. [007] Toutefois, il est nécessaire, notamment pour la formation des sulfures de cuivre et de zinc, de disposer d'une matrice d'élastomère à base d'une composition d'élastomère comprenant un système de réticulation comprenant un fort taux de soufre moléculaire 2 compris entre 6 et 12 pce. Toutefois, une telle matrice d'élastomère présente, en raison du fort taux de soufre moléculaire, une durée de stockage limitée à cause des risques de pré-vulcanisation de la composition d'élastomère à température ambiante. [008] Ainsi, les concepteurs d'articles en élastomère, notamment les manufacturiers de 5 pneumatiques, ont pour objectif aujourd'hui de trouver de nouveaux procédés simples permettant de faire adhérer de façon satisfaisante les éléments filaires conducteurs aux matrices d'élastomères sans que celles-ci ne soient nécessairement à base d'une composition de caoutchouc acrylique ou que l'on doive utiliser la colle en association avec un polymère halogéné et un oxyde métallique. 10 [009] Il est souhaitable que cette adhésion soit initialement, c'est-à-dire après refroidissement suite à la cuisson, relativement élevée et que cette adhésion soit peu dégradée par la corrosion. [010] Au cours de ses recherches, la Demanderesse a découvert un procédé permettant de répondre à l'objectif ci-dessus. 15 [011] L'invention a donc pour objet un procédé d'électrodéposition d'une composition adhésive sur au moins un élément conducteur, procédé dans lequel : - on met en contact l'élément conducteur avec la composition adhésive comprenant : - au moins un sel de phosphate et, 20 - au moins une résine à base de : - au moins un composé Ai, le composé Al étant choisi parmi : o un composé Ail comprenant au moins deux fonctions, l'une de ces fonctions étant une fonction 25 hydroxyméthyle, l'autre étant une fonction aldéhyde ou une fonction hydroxyméthyle, ou o un composé Al2 comprenant au moins une fonction aldéhyde, ou o un mélange d'un composé Ail et d'un composé 30 Al2 ; et - au moins un phénol A21 ; - on applique une différence de potentiel entre l'élément conducteur et la composition adhésive de façon à revêtir l'élément conducteur d'une couche adhésive à base de la composition adhésive. 35 [012] La Demanderesse émet ainsi l'hypothèse que le procédé d'électrodéposition utilisant la combinaison du sel de phosphate et de la résine permet de créer une couche de passivation à la surface de l'élément conducteur, cette couche de passivation présentant 3 d'une part une bonne adhésion initiale entre l'élément conducteur et une matrice élastomérique et d'autre part de garantir une résistance à la corrosion élevée de l'interface adhésive, et ce, sans pour autant utiliser une matrice d'élastomère spécifique, de polymère halogéné et d'oxyde métallique. 5 [013] En outre, on obtient un meilleur taux de couverture par la couche adhésive de l'élément conducteur par rapport à un procédé de revêtement de trempage classique. [14] De plus, le sel de de phosphate, en plus de participer à la formation de la couche de passivation, a un effet tampon et permet de stabiliser le pH de la composition adhésive. [15] Un autre objet de l'invention concerne un dispositif d'électrodéposition d'une 10 composition adhésive sur au moins un élément conducteur, le dispositif comprenant : - des moyens de mise en contact de l'élément conducteur avec une composition adhésive, la composition adhésive comprenant : - au moins un sel de phosphate et, - au moins une résine à base de: 15 - au moins un composé Ai, le composé Al étant choisi parmi : o un composé Al 1 comprenant au moins deux fonctions, l'une de ces fonctions étant une fonction hydroxyméthyle, l'autre étant une fonction aldéhyde 20 ou une fonction hydroxyméthyle, ou o un composé Al2 comprenant au moins une fonction aldéhyde, ou o un mélange d'un composé Al 1 et d'un composé Al2 ; et 25 - au moins un phénol A21 ; - des moyens permettant de créer une différence de potentiel entre la composition adhésive et l'élément conducteur. [016] L'invention concerne également un élément conducteur revêtu susceptible d'être obtenu par le procédé tel que défini précédemment. 30 [017] L'invention concerne également un composite d'élastomère renforcé d'au moins un élément conducteur revêtu tel que défini précédemment, comprenant une matrice d'élastomère dans laquelle est noyé l'élément conducteur revêtu. [18] L'invention concerne également un pneumatique comprenant au moins un élément conducteur revêtu tel que défini précédemment ou un composite d'élastomère tel que défini 35 précédemment. [19] L'invention concerne également une courroie comprenant au moins un élément conducteur revêtu tel que défini précédemment ou un composite d'élastomère tel que défini 4 précédemment. [020] L'invention concerne enfin l'utilisation d'une composition adhésive comprenant : - au moins un sel de phosphate et, - au moins une résine à base de : 5 - au moins un composé Ai, le composé Al étant choisi parmi : o un composé Al 1 comprenant au moins deux fonctions, l'une de ces fonctions étant une fonction hydroxyméthyle, l'autre étant une fonction aldéhyde 10 ou une fonction hydroxyméthyle, ou o un composé Al2 comprenant au moins une fonction aldéhyde, ou o un mélange d'un composé Al 1 et d'un composé Al2 ; et 15 - au moins un phénol A21 ; pour le revêtement par électrodéposition d'une couche adhésive à base de la composition adhésive sur un élément conducteur. [21] Le procédé selon l'invention permet une augmentation notable de la durée de vie des composites selon l'invention, et donc des pneumatiques ou des courroies les comportant, 20 notamment dans des conditions humides démontrant la résistance à la corrosion de l'interface adhésive créée. [22] Par élément conducteur, on entend que l'objet est électriquement conducteur. Dans un mode de réalisation préférentiel, l'élément conducteur peut donc être métallique. [23] Par couche revêtant « directement » un objet, on entend que la couche est au contact 25 de l'objet sans qu'aucun autre objet, notamment une autre couche, ne soit interposé entre les deux. [24] Par pce, on entend parties en poids pour cent parties d'élastomère. [25] D'autre part, tout intervalle de valeurs désigné par l'expression "entre a et h" représente le domaine de valeurs allant de plus de a à moins de b (c'est-à-dire bornes a et b 30 exclues) tandis que tout intervalle de valeurs désigné par l'expression "de a à h" signifie le domaine de valeurs allant de a jusqu'à b (c'est-à-dire incluant les bornes strictes a et b). [26] Dans le cadre de l'invention, les produits carbonés mentionnés dans la description, peuvent être d'origine fossile ou biosourcés. Dans ce dernier cas, ils peuvent être, partiellement ou totalement, issus de la biomasse ou obtenus à partir de matières premières 35 renouvelables issues de la biomasse. [27] Dans la présente description, sauf indication expresse différente, tous les pourcentages (%) indiqués sont des % en masse. 5 [28] Par composition d'élastomère, on entend une composition comprenant au moins un élastomère (ou indistinctement caoutchouc) et au moins un autre constituant. [29] Par élastomère (ou indistinctement caoutchouc) "diénique", on entend un élastomère issu au moins en partie (c'est-à-dire un homopolymère ou un copolymère) de monomère(s) 5 diène(s) (i.e., porteur(s) de deux doubles liaisons carbone-carbone, conjuguées ou non). Par "élastomère isoprénique", on entend un homopolymère ou un copolymère d'isoprène, en d'autres termes un élastomère diénique choisi dans le groupe constitué par le caoutchouc naturel (N R), les polyisoprènes de synthèse (IR), les différents copolymères d'isoprène et les mélanges de ces élastomères. 10 [030] Par matrice élastomérique, on entend une matrice à comportement élastomérique. [31] Par "position méta l'une par rapport à l'autre", on entendra que les fonctions hydroxyle sont portées par des carbones du noyau aromatique séparés l'un de l'autre par un unique autre carbone du noyau aromatique. [32] Par "en position ortho d'une fonction", on entendra la position occupée par le carbone 15 du noyau aromatique immédiatement adjacent au carbone du noyau aromatique portant la fonction. [33] Par "chaînon" d'un noyau, on entendra un atome constitutif du squelette du noyau. Ainsi, par exemple, un noyau benzénique comprend six chaînons, chaque chaînon étant constitué par un atome de carbone. Dans un autre exemple, un noyau furanique comprend 20 cinq chaînons, quatre chaînons étant chacun constitué par un atome de carbone et le chaînon restant étant constitué par un atome d'oxygène. [34] « CHO » représente la fonction aldéhyde. [35] « CH2OH » représente la fonction hydroxyméthyle. [36] Par « polyphénol aromatique » on entend un composé aromatique comprenant au 25 moins un noyau benzénique porteur de plus d'une fonction hydroxyle. [37] Par « résine à base de », il faut comprendre que la résine comporte le mélange et/ou le produit de réaction des différents constituants de base utilisés pour cette résine tel que cela est défini ci-dessus et que cette résine est uniquement à base des constituants à base de la résine. Ainsi les constituants de base sont les réactifs destinés à réagir ensemble lors 30 de la condensation finale de la résine et ne sont pas des réactifs destinés à réagir ensemble pour former ces constituants de base. [38] Conformément à l'invention, les constituants de base comprennent donc au moins un composé Al et au moins un phénol A21. Dans un mode de réalisation, les constituants de base peuvent comprendre d'autres constituants additionnels différents du composé Al et du 35 phénol A21. Dans un autre mode de réalisation, les constituants de base sont constitués d'au moins un composé Al et d'au moins un phénol A21. [39] De préférence, dans le mode de réalisation où les constituants de base comprennent 6 d'autres constituants additionnels, ces autres constituants additionnels sont dépourvus de formaldéhyde et/ou dépourvus de donneur de méthylène choisi dans le groupe constitué par l'hexa-méthylènetétramine (HMT), l'hexamethoxyméthylmélamine (H3M), l'hexaethoxyméthylmélamine, le chlorure de lauryloxyméthylpyridinium, le chlorure 5 d'éthoxyméthylpyridinium, des polymères d'hexaméthoxyméthylmélamine de trioxanne de formaldéhyde, l'hexakis(méthoxyméthyl)mélamine, la N, N', N"-triméthyl/-N, N', N"- triméthylolmélamine, l'hexaméthylolmélamine, la N-méthylolmélamine, la N,N'- diméthylolmélamine, la N, N', N"-tris(méthoxyméthyl)mélamine, la N, N', N"-tri butyl-N , N', N"- triméthylolmélamine. Plus avantageusement, ces autres constituants additionnels sont 10 dépourvus de formaldéhyde et dépourvus des donneurs de méthylène décrits dans ce paragraphe. [40] Plus préférentiellement, dans le mode de réalisation où les constituants de base comprennent d'autres constituants additionnels, ces autres constituants additionnels sont dépourvus de formaldéhyde et/ou dépourvus de donneur de méthylène choisi dans le groupe 15 constitué par l'hexaméthylènetétramine, l'hexaéthoxyméthylmélamine, l'hexaméthoxyméthylmélamine, le chlorure de lauryloxyméthylpyridinium, le chlorure d'éthoxyméthylpyridinium, l'hexaméthoxyméthylmélamine de trioxanne et les oxyméthylmélamines N-substituées répondant à la formule générale: F5 ,CI-120Q \NN/ N F4 N N F7 \F2 20 dans laquelle Q représente un groupe alkyle contenant de 1 à 8 atomes de carbone; F1, F2, F3, F4 et F5 sont choisis, indépendamment l'un de l'autre, parmi le groupe constitué par un atome d'hydrogène, par un groupe alkyle contenant de 1 à 8 atomes de carbone, par le groupe -CH20Q et leurs produits de condensation. Plus avantageusement, ces autres constituants additionnels sont dépourvus de formaldéhyde et dépourvus des donneurs de 25 méthylène décrits dans ce paragraphe. [41] Encore plus préférentiellement, dans le mode de réalisation où les constituants de base comprennent d'autres constituants additionnels, ces autres constituants additionnels sont dépourvus de formaldéhyde et/ou dépourvus de donneur de méthylène. Plus avantageusement, ces autres constituants additionnels sont dépourvus de formaldéhyde et 7 dépourvus des donneurs de méthylène. [42] Par dépourvu de formaldéhyde ou dépourvu de donneur de méthylène, on entend que le taux massique total du formaldéhyde ou du ou des donneurs de méthylène appartenant aux groupes décrits ci-dessus en poids total du ou des composés Al dans les 5 constituants de base est inférieur ou égal à 10%, de préférence à 5%, plus préférentiellement à 2% et encore plus préférentiellement à 1%. [43] Par dépourvu de formaldéhyde et dépourvu de donneur de méthylène, on entend que le taux massique total du formaldéhyde et du ou des donneurs de méthylène appartenant aux groupes décrits ci-dessus en poids total du ou des composés Al dans les constituants 10 de base est inférieur ou égal à 10%, de préférence à 5%, plus préférentiellement à 2% et encore plus préférentiellement à 1%. [44] Par l'expression « couche adhésive à base de », il faut bien entendu comprendre une couche adhésive comportant le mélange et/ou le produit de réaction des différents constituants de base utilisés pour former la couche adhésive, ici les constituants de base de 15 la composition adhésive, certains d'entre eux pouvant être destinés à réagir ou susceptibles de réagir entre eux ou avec leur environnement chimique proche, au moins en partie, lors des différentes phases de fabrication de la couche adhésive, de l'élément de renfort conducteur, des composites ou articles finis, en particulier au cours d'une étape de cuisson. [45] Par taux d'extrait sec d'un composé ou de la composition adhésive, on entend la 20 masse du composé ou de la composition adhésive en grammes obtenue après séchage sur la masse en grammes de la composition adhésive avant séchage. Le taux d'extrait sec est mesuré conformément à la norme NF EN 827 (mars 2006). [46] PROCEDE SELON L'INVENTION 25 [047] De préférence, on immerge l'élément conducteur dans la composition adhésive. [48] Avantageusement, on fait défiler l'élément conducteur dans la composition adhésive. [49] Avantageusement, on déroule en continu l'élément conducteur d'une bobine de stockage et on fait défiler en continu l'élément conducteur dans la composition adhésive. [50] Dans un mode de réalisation, on relie l'élément conducteur à un potentiel supérieur 30 par rapport au potentiel auquel on relie la composition adhésive. [51] Avantageusement, le pH de la composition adhésive est basique c'est-à-dire strictement supérieur à 7, de façon à d'une part obtenir des phénolates en solution aqueuse et d'autre part faciliter la stabilisation des latex. [52] De préférence, le pH va de 8 à 14, et plus préférentiellement de 9 à 12. Ce pH est 35 mesuré dans des conditions standards, à savoir 23°C +/- 2°C à pression atmosphérique selon la Norme AFNOR NF T 90-008 : Qualité de l'eau - Détermination du pH. On plonge une électrode du type Mettler-Toledo type INLAB 413 dans la solution puis on relève la 8 valeur affiché au bout de 2 minutes. [053] De préférence, la composition adhésive comprend des tensioactifs anioniques permettant de stabiliser la composition adhésive. 5 [054] L'élément conducteur peut avoir n'importe quelle dimension et/ou n'importe quelle forme géométrique. Il peut notamment être sous forme filaire, sous forme de poutre, de plaque, de grillage ou encore de tissu métallique. [055] Dans un mode de réalisation préféré et destiné à être utilisé dans le domaine pneumatique, l'élément conducteur est un élément filaire conducteur. 10 [056] De préférence, l'élément filaire conducteur comprend au moins un monofilament élémentaire conducteur. Le ou chaque monofilement élémentaire conducteur est avantageusement métallique. Plus préférentiellement, le ou chaque monofilament élémentaire conducteur comprend une âme en acier. [57] Avantageusement, la teneur en eau de la composition adhésive est comprise entre 15 70 et 95 % en poids et de préférence entre 75 et 90 % en poids. [58] Le taux d'extrait sec de la composition adhésive est compris entre 5 et 30% en poids et de préférence entre 10 et 25% en poids. [59] La composition adhésive présente avantageusement un taux d'extrait sec de résine thermodurcissable et de latex, entre 5 et 60 (:)/0, plus préférentiellement entre 10 et 30 % en 20 poids. [60] Par taux d'extrait sec de la résine thermodurcissable et de latex, on entend le rapport entre la masse de la résine thermodurcissable et de latex obtenue après séchage de la composition adhésive aqueuse sur la masse de la composition adhésive aqueuse avant séchage. 25 [061] Le taux d'extrait sec du ou des latex d'élastomère(s) dans la composition adhésive aqueuse va de 3,0 à 29,0 (:)/0, de préférence de 11,0 à 24,0 % et plus préférentiellement de 13,0 à 21,0%. [062] Le rapport pondéral de l'extrait sec de résine sur l'extrait sec de latex est de préférence compris entre 0,1 et 2,0. 30 [063] La composition adhésive du procédé d'électrodéposition comprend donc au moins un (c'est-à-dire un ou plusieurs) sel de phosphate et au moins une (c'est-à-dire une ou plusieurs) résine; cette résine étant à base : - d'au moins un (c'est-à-dire un ou plusieurs) composé Ai, le composé Al étant choisi parmi : 35 o un composé Ail comprenant au moins deux fonctions, l'une de ces fonctions étant une fonction hydroxyméthyle, l'autre étant une fonction aldéhyde ou une fonction hydroxyméthyle, ou 9 o un composé Al2 comprenant au moins une fonction aldéhyde, ou o un mélange d'un composé Ail et d'un composé Al2; et - d'au moins un (c'est-à-dire un ou plusieurs) phénol A21. [64] Dans un mode de réalisation préférentiel, la composition adhésive du procédé 5 d'électrodéposition comprend donc au moins un (c'est-à-dire un ou plusieurs) sel de phosphate et au moins une (c'est-à-dire une ou plusieurs) résine; cette résine étant à base d'au moins un (c'est-à-dire un ou plusieurs) composé Ail et au moins un (c'est-à-dire un ou plusieurs) phénol A21. [65] Dans un autre mode de réalisation préférentiel, la composition adhésive du procédé 10 d'électrodéposition comprend donc au moins un (c'est-à-dire un ou plusieurs) sel de phosphate et au moins une (c'est-à-dire une ou plusieurs) résine; cette résine étant à base d'au moins un (c'est-à-dire un ou plusieurs) composé Al2 et au moins un (c'est-à-dire un ou plusieurs) phénol A21. [66] Dans encore un autre mode de réalisation, la composition adhésive du procédé 15 d'électrodéposition comprend donc au moins un (c'est-à-dire un ou plusieurs) sel de phosphate et au moins une (c'est-à-dire une ou plusieurs) résine; cette résine étant à base d'au moins un (c'est-à-dire un ou plusieurs) composé Ail et d'au moins un (c'est-à-dire un ou plusieurs) composé Al2 et au moins un (c'est-à-dire un ou plusieurs) phénol A21. 20 [067] Sel de phosphate [68] Un constituant essentiel de la composition adhésive est un sel de phosphate. [69] Avantageusement, le sel de phosphate est choisi parmi le phosphate de sodium, le phosphate de potassium et les mélanges de ces phosphates et de préférence est le phosphate de sodium. 25 [070] Les sels de phosphate de sodium et de potassium présentent l'avantage d'être solubles dans des conditions de températures et de pressions courantes. Ainsi, ces sels de phosphate sont solubles dans la composition à un taux massique supérieur ou égal à 1g/L dans la composition, de préférence à 10 g/L. Cette solubilité est mesurée dans des conditions standards, à savoir 23°C à pression atmosphérique par le protocole suivant. On 30 prépare la composition comprenant l'ensemble de ses constituants à l'exception du ou des sels de phosphate dont on souhaite mesure la solubilité. On pèse avec une balance de précision (0,0001g) environ exactement X g de solide à mesurer. On introduit ensuite le solide dans un erlenmeyer et on ajoute progressivement la composition préparée dans l'erlenmeyer en agitant. Dès lors que le solide est visiblement dissous, on mesure le volume 35 final V de la composition préparée. Le rapport de la masse X au volume V indique la solubilité. [071] Dans un premier mode de réalisation où le sel de phosphate est le phosphate de 10 sodium, on mélange le phosphate de sodium de sorte que le taux d'extrait sec de phosphate de sodium dans la composition adhésive aqueuse soit inférieur ou égal à 2,50%, de préférence inférieur ou égal à 2,00%, plus préférentiellement inférieur ou égal à 1,50% et encore plus préférentiellement inférieur ou égal à 1,00%. 5 [072] Dans ce même premier mode de réalisation où le sel de phosphate est le phosphate de sodium, on mélange le phosphate de sodium de sorte que le taux d'extrait sec de phosphate de sodium dans la composition adhésive aqueuse soit supérieur ou égal à 0,40%, de préférence supérieur ou égal à 0,60%. [73] Très avantageusement, le phosphate tribasique Na3PO4 a un effet tampon et permet 10 de maintenir un pH allant de 9 à 11,5. Le phosphate tribasique Na3PO4 apporte ainsi de la stabilité au pH de la composition adhésive. [74] Dans un deuxième mode de réalisation où le sel de phosphate est le phosphate de potassium, on mélange le phosphate de potassium de sorte que le taux d'extrait sec de phosphate de potassium dans la composition adhésive aqueuse soit inférieur ou égal à 15 3,00%, de préférence inférieur ou égal à 2,50%, plus préférentiellement inférieur ou égal à 2,00% et encore plus préférentiellement inférieur ou égal à 1,50%. [75] Dans ce même deuxième mode de réalisation où le sel de phosphate est le phosphate de potassium, on mélange le phosphate de potassium de sorte que le taux d'extrait sec de phosphate de potassium dans la composition adhésive aqueuse soit 20 supérieur ou égal à 0,50%, de préférence supérieur ou égal à 0,80%. [76] Composé Al [77] Un autre constituant essentiel de la composition adhésive est un composé Ai, le composé Al étant choisi parmi : 25 o un composé Ail comprenant au moins deux fonctions, l'une de ces fonctions étant une fonction hydroxyméthyle, l'autre étant une fonction aldéhyde ou une fonction hydroxyméthyle, ou o un composé Al2 comprenant au moins une fonction aldéhyde, ou o un mélange d'un composé Ail et d'un composé Al2. 30 [78] Conformément à l'invention, la résine est à base d'au moins un (c'est-à-dire un ou plusieurs) composé Al. [79] Dans un premier mode de réalisation, le composé Al2 comprend au moins un noyau aromatique porteur d'au moins une fonction aldéhyde. 35 [080] Plus préférentiellement, le composé Al2 est porteur d'au moins deux fonctions aldéhyde. [081] Encore plus préférentiellement, le noyau aromatique du composé Al 2 est porteur de 11 deux fonctions aldéhydes. [082] Dans un mode de réalisation, le noyau aromatique du composé Al2 est choisi dans le groupe constitué par un noyau benzénique et un noyau furanique, de préférence le noyau aromatique de l'aldéhyde aromatique est un noyau benzénique. 5 [083] De préférence, le composé Al2 est choisi dans le groupe constitué par le 1,2- benzène-dicarboxaldéhyde, le 1,3-benzène-dicarboxaldéhyde, le 1,4-benzènedicarboxaldéhyde, le 2-hydroxybenzène-1,3,5-tricarbaldéhyde et les mélanges de ces composés. [084] Dans une variante du premier mode de réalisation, le composé Al2 est de formule 10 générale (A): (A) dans laquelle : X comprend N, Sou 0 R représente -H ou -CHO. 15 [085] Préférentiellement, le composé Al2 est de formule générale (A'): 0 20 (A') [86] Encore plus préférentiellement, R représente -CHO. [87] Selon un mode de réalisation préférentiel, X représente O. [88] Dans une variante du composé Al2 de formule générale (A), X représente 0 et R 25 représente -H. Le composé Al2 utilisé est alors de formule (Ba): 0 0 H (Ba) [089] Dans une variante de l'aldéhyde de formule générale (A'), X représente 0 et R représente -H. Le composé Al2 utilisé est alors le furfuraldéhyde et est de formule (B'a): 12 0 (B'a) [90] Dans une autre variante du composé Al2 de formule générale (A), X représente 0 et 5 R représente -CHO. Le composé Al2 utilisé est alors de formule (Bb): H H (Bb) [91] Dans une autre variante du composé Al2 de formule générale (A'), X représente 0 et 10 R représente -CHO. Le composé Al2 utilisé est alors le 2,5-furanedicarboxaldéhyde et est de formule (B'b): 0 0 0 (B'b) [92] Dans un autre mode de réalisation, X comprend N. [93] De préférence, le composé Al2 est choisi dans le groupe constitué par le 15 furfuraldéhyde, le 2,5-furanedicarboxaldéhyde et les mélanges de ces composés. [94] Dans une variante du composé Al2 de formule générale (A), X représente NH. Le composé Al2 utilisé est de formule (Ca): H (Ca) 13 [095] Dans une variante du composé Al2 de formule générale (A'), X représente NH. Le composé Al2 utilisé est de formule (C'a): (C'a) 5 [096] De préférence, R représente -CHO dans la variante du composé Al2 de formule (C'a) et le composé Al2 obtenu est alors le 2,5-1H-pyrroledicarboxaldéhyde. [097] Dans une autre variante du composé Al2 de formule générale (A), X représente NTi avec T1 représentant un groupe alkyle, aryle arylalkyle, alkylaryle ou cycloalkyle. Le composé Al2 utilisé est de formule (Cb): T1 10 R-0-/ (Cb) 15 [098] Dans un autre mode de réalisation, X comprend S. [099] Dans une variante du composé Al2 de formule générale (A), X représente S. Le composé Al2 utilisé est de formule (Da): 20 [0100] Dans une variante du composé Al2 de formule générale (A'), X représente S. Le composé Al2 utilisé est de formule (D'a): 0 (D'a) [0101] De préférence, R représente -CHO dans la variante du composé Al2 de formule 25 (IV'a) et est alors le 2,5-thiophènedicarboxaldéhyde. [0102] Dans une autre variante du composé Al2 de formule générale (A), X représente ST2 avec T2 représentant un groupe alkyle, aryle arylalkyle, alkylaryle ou cycloalkyle. Le composé Al2 utilisé est de formule (Db): 14 5 H (Db) [0103] Dans encore une autre variante du composé Al2 de formule générale (A), X représente T3-S-T2 avec T2, T3 représentant chacun indépendamment l'un de l'autre un 10 groupe alkyle, aryle arylalkyle, alkylaryle ou cycloalkyle. Le composé Al2 utilisé est de formule (Dc): T2 \ /T3 Rk0 15 H (Dc) [0104] Dans encore une autre variante du composé Al2 de formule générale (A), X représente S=0. Le composé Al2 utilisé est de formule (Dd): 0 H H 20 (Dd) [0105] Dans encore une autre variante du composé Al2 de formule générale (A), X représente 0=S=0. Le composé Al2 utilisé est de formule (De): H (De) 25 [0106] Parmi les différents modes de réalisation décrits ci-dessus, on préfèrera les modes de réalisation et les variantes dans lesquels X représente NH, S ou O. Dans ces modes de réalisation et variantes, on pourra avoir R représentant -H ou -CHO et de préférence R représentant -CHO. Dans ces modes de réalisation et variantes, on aura préférentiellement 15 R en position 5 et le groupe -CHO en position 2 sur le noyau aromatique (formule générale (A')). [0107] Dans un deuxième mode de réalisation, le composé Ail est un composé aromatique comprenant au moins un noyau aromatique porteur d'au moins deux fonctions, l'une de ces 5 fonctions étant une fonction hydroxyméthyle, l'autre étant une fonction aldéhyde ou une fonction hydroxyméthyle. [0108] Ainsi, dans ce deuxième mode de réalisation, c'est ledit noyau aromatique qui est porteur des fonctions hydroxyméthyle et aldéhyde. Le composé Ail répond donc, dans ce deuxième mode de réalisation, à la formule générale (I) : 10 HO-CH2-Ar-B (I) où Ar représente un noyau aromatique et B représente CHO ou CH2OH. [0109] Le noyau aromatique est avantageusement un noyau à 5 ou 6 chaînons, comprenant, en tant que chaînon, des atomes de carbone et éventuellement un ou plusieurs hétéroatomes, en particulier des atomes d'azote, d'oxygène, de soufre, éventuellement 15 oxydé sous forme de N-oxyde ou de S-oxyde. Dans une variante, le noyau aromatique comprend 0, 1 ou 2 hétéroatome(s). Le reste du noyau aromatique peut être substitué ou non. [0110] Le noyau aromatique peut porter 0, 1 ou 2 fonctions aldéhyde, avantageusement 0 ou 1 fonction aldéhyde. 20 [0111] Le noyau aromatique peut porter 1, 2 ou 3 fonctions hydroxyméthyle, avantageusement 1 ou 2 fonction hydroxyméthyle. [0112] En outre, le noyau aromatique peut également porter 0, 1 ou 2 autre(s) fonction(s), en particulier hydroxyle. [0113] Dans le mode de réalisation dans lequel le noyau aromatique est un noyau à 6 25 chaînons, les fonctions B et hydroxyméthyle sont avantageusement en position méta ou en para l'une par rapport à l'autre. [0114] Dans le mode de réalisation dans lequel le noyau aromatique est un noyau à 5 chaînons, le noyau peut comprendre un ou plusieurs hétéroatomes, en particulier des atomes d'azote, d'oxygène, de soufre, éventuellement oxydé sous forme de N-oxyde ou de 30 S-oxyde. Avantageusement, le noyau aromatique comprend 1 ou 2 hétéroatome(s), de préférence 1 hétéroatome. [0115] Dans ce mode de réalisation dans lequel le noyau aromatique est un noyau à 5 chaînons, au moins une des trois conditions suivantes est respectée : - le noyau aromatique comprend 0 ou une seule fonction aldéhyde ; 35 - le noyau aromatique comprend une ou deux fonctions hydroxyméthyle ; - outre les fonctions aldéhyde et hydroxyméthyle, le reste du noyau aromatique n'est pas substitué. 16 [0116] Avantageusement, ces trois conditions sont respectées. [0117] Dans un premier cas, le noyau aromatique comprend - une seule fonction aldéhyde ; - une seule fonction hydroxyméthyle ; 5 - outre les fonctions aldéhyde et hydroxyméthyle, le reste du noyau aromatique n'est pas substitué. [0118] Dans un deuxième cas, le noyau aromatique comprend - 0 fonction aldéhyde ; - deux fonctions hydroxyméthyle ; 10 - outre les fonctions hydroxyméthyle, le reste du noyau aromatique n'est pas substitué. [0119] Avantageusement, le composé Ail répond à la formule générale (Il) : 15 où B représente CHO ou CH2OH, Y représente 0, NRi, NO, S, SO, S02, SR2R3, représente un hydrogène, un groupe alkyle, aryle, arylalkyle, alkylaryle ou cycloalkyle, R2, R3 représentent chacun, indépendamment les uns des autres, un hydrogène, un groupe alkyle, aryle, arylalkyle, alkylaryle ou cycloalkyle. 20 [0120] Avantageusement, le composé Ail est de formule générale (11') : dans laquelle Y, B sont tels que définis précédemment. [0121] Dans un mode de réalisation particulièrement avantageux, B représente CHO. Dans 25 un autre mode de réalisation, B représente CH2OH. [0122] Selon un mode de réalisation préférentiel, Y représente O. [0123] Dans une variante, le composé Ail est de formule (11a) : H0-CH2 (11a) B étant tel que défini précédemment. 17 5 [0124] Et plus particulièrement, le composé A11 répond à la formule générale (Ire ou (ll'a2) : [0125] Le 5-(hydroxyméthyl)-furfural (Ire est un composé particulièrement adapté, étant donné que ce composé organique peut facilement être issu de ressources renouvelables. En 10 effet, il est issu notamment de la déshydratation de certains sucres tels que le fructose, le glucose, le sucrose, la cellulose et l'insuline. [0126] Dans un autre mode de réalisation, Y représente NRi ou NO, avantageusement NRi. R1 représente un hydrogène, un groupe alkyle, aryle, arylalkyle, alkylaryle ou cycloalkyle. [0127] Dans une variante, le composé est de formule (11b) : R1 HO-CH2 ° CHO HO-CH2 ° CH2-0H (Ire (ll'a2) HO-CH2 (11b) B étant tel que défini précédemment et plus particulièrement de formule (II'b1) ou (II'b2) : HO-CH2 HO-CH2 CH2-0H (II'b1) (II'b2) 20 dans lesquelles R1 est tel que défini précédemment. Avantageusement R1 représente un hydrogène ou un groupe alkyle en Cl-06. [0128] Dans un autre mode de réalisation, Y représente S, SO, SO2 ou SR2R3 avec R2 et R3 tels que définis précédemment. [0129] Dans une variante, le composé est de formule (11c) : 25 B étant tel que défini précédemment 15 18 avec Y représente S, SR2R3, SO, S02, R2, R3 représentent chacun, indépendamment les uns des autres, un hydrogène, un groupe alkyle, aryle, arylalkyle, alkylaryle ou cycloalkyle, B, R2 5 et R3 étant tels que définis précédemment ; et plus particulièrement de formule (II'cl) ou (II'c2) : HO-CH2 Y CHO HO-CH2 Y CH2-0H (II'cl) (I l'c2) 10 dans laquelle Y représente S, SR2R3, SO, S02, indépendamment les uns des autres, un hydrogène, un alkylaryle ou cycloalkyle. R2, R3 représentent chacun, groupe alkyle, aryle, arylalkyle, [0130] Le composé peut ainsi être : 19 HO-CH2 S CHO HO-CH2 S CH2OH HO-CH2yCHO HO-CH2 S CH2OH R2 R3 R2 R3 HO-CH25CHO HO-CH2 SCH2OH 0 0 0%, 0 CHO HO-CH2 S CH2OH HO-CH2 S (II'c1 0) [0131] Avantageusement R2, R3 représentent chacun, l'un indépendamment de l'autre, un radical alkyle en Cl-06. [0132] Le composé est avantageusement de formule (II'c3) ou (I l'c4). 5 [0133] Dans une autre variante, le noyau aromatique est un noyau à 6 chaînons, pouvant comprendre 0, un ou plusieurs hétéroatomes, en particulier d'azote, éventuellement oxydé sous forme de N-oxyde. Dans une variante, le noyau aromatique comprend 0, 1, ou 2 hétéroatome(s). [0134] Les fonctions B et hydroxyméthyle sont avantageusement en position méta ou en 10 para l'une par rapport à l'autre. [0135] Le noyau aromatique peut porter 0, 1 ou 2 fonctions aldéhyde, avantageusement 0 ou 1 fonction aldéhyde. [0136] Le noyau aromatique peut porter 1, 2 ou 3 fonctions hydroxyméthyle, avantageusement 1 ou 2 fonctions hydroxyméthyle. 15 [0137] En outre, le noyau aromatique peut également porter 0, 1 ou 2 autre(s) fonction(s), en particulier hydroxyle. 20 [0138] Avantageusement, le composé A11 est de formule générale (111) : HO-H2C) CHO) P (OH)m 5 dans laquelle Y représente C ou NRi, n vaut 0, 1 ou 2, m vaut 0 ou 1, p vaut 1, 2 ou 3. R1 représente un hydrogène, un groupe alkyle, aryle, arylalkyle, alkylaryle ou cycloalkyle. Ainsi, p+n>1 avec p>0. [0139] Avantageusement R1 représente un hydrogène ou un groupe alkyle en Cl-06. [0140] Dans une variante, n vaut 1, m vaut 0 et p vaut 1. 10 [0141] Dans une autre variante, n vaut 1, m vaut 1 et p vaut 1. [0142] Dans une autre variante, n vaut 2, m vaut 1 et p vaut 1. [0143] Dans une autre variante, n vaut 1, m vaut 1 et p vaut 2. [0144] Dans une autre variante, n vaut 0, m vaut 0 et p vaut 2. [0145] Dans une autre variante, n vaut 0, m vaut 1 et p vaut 2. 15 [0146] Dans une autre variante, n vaut 1, m vaut 1 et p vaut 2. [0147] Dans une autre variante, n vaut 0, m vaut 1 et p vaut 3. [0148] Préférentiellement le noyau aromatique du composé A11 est un noyau benzénique. Plus préférentiellement, cet aldéhyde est choisi dans le groupe constitué par le 2- hydroxymethyl-benzène-1-carboxaldéhyde, le 3- hydroxymethyl-benzène-1-carboxaldéhyde, 20 le 4-hydroxymethyl-benzène-1-carboxaldéhyde, le 3-hydroxymethy1-6-hydroxy-benzène-1- carboxaldéhyde, le 3-hydroxymethy1-4-hydroxy-benzène-1-carboxaldéhyde, le 3- hydroxymethy1-2-hydroxy-benzène-1-carboxaldéhyde, le 3-hydroxymethy1-2-hydroxy- benzène-1,5-dicarboxaldéhyde, le 5-hydroxymethy1-2-hydroxy-benzène-1,3- dicarboxaldéhyde, le 3,5-hydroxymethy1-4-hydroxy-benzène-1-carboxaldéhyde, le 3,5- 25 hydroxymethy1-2-hydroxy-benzène-1-carboxaldéhyde, le 1,2-hydroxymethyl-benzène, le 1,3- hydroxymethyl-benzène, le 1,4-hydroxymethyl-benzène, le 1,3-hydroxymethy1-6-hydroxybenzène, le 1,3-hydroxymethy1-4-hydroxy-benzène, le 1,3-hydroxymethy1-2-hydroxybenzène, le 1,3,5-hydroxymethy1-2-hydroxy-benzène, le 1,3-hydroxymethy1-6-hydroxybenzène, le 1,3,5-hydroxymethy1-4-hydroxy-benzène, le 1,3,2-hydroxymethy1-2-hydroxy- 30 benzène et les mélanges de ces composés. [0149] Encore plus préférentiellement le composé A11 utilisé est le 1-hydroxymethylbenzène-4-carboxaldéhyde de formule (111a) ou le 1,4-hydroxymethyl-benzène de formule (111b) : CHO 21 CH2OH (111a) CH2OH (III b) 5 [0150] Parmi les autres avantages liés à l'utilisation des composés A11 et/ou Al2, on notera que la composition adhésive peut être dépourvue de formaldéhyde dont il est souhaitable de diminuer l'utilisation, voire de la supprimer à terme dans les compositions adhésives, en raison de l'évolution récente de la réglementation européenne sur ce type de composé. En outre, le formaldéhyde est un composé dérivé du pétrole dont on souhaite le plus possible 10 s'affranchir pour des raisons de raréfaction. [0151] Phénol A21 [0152] Conformément à l'invention, la résine est à base d'au moins un (c'est-à-dire un ou plusieurs) phénol A21. 15 [0153] Avantageusement, le phénol A21 est choisi parmi : - un polyphénol aromatique A2 comprenant au moins un noyau aromatique porteur d'au moins deux fonctions hydroxyle en position méta l'une par rapport à l'autre, les deux positions ortho d'au moins une des fonctions hydroxyle étant non substituées 20 - un monophénol aromatique A2' comprenant au moins un noyau aromatique à six chainons portant une unique fonction hydroxyle, - les deux positions ortho de la fonction hydroxyle étant non substituées ou - au moins une position ortho et la position para de la 25 fonction hydroxyle étant non substituées - un mélange de A2 et A2'. [0154] Dans un mode de réalisation, le phénol est un polyphénol aromatique A2 comportant un ou plusieurs noyau(x) aromatique(s). Le polyphénol aromatique comprend au moins un noyau aromatique porteur d'au moins deux fonctions hydroxyle en position méta l'une par 30 rapport à l'autre, les deux positions ortho d'au moins une des fonctions hydroxyle étant non 22 substituées. [0155] Dans un autre mode de réalisation, le phénol est un monophénol aromatique A2' comprenant au moins un noyau aromatique à six chainons portant une unique fonction hydroxyle. Sur ce monophénol aromatique, les deux positions ortho de la fonction hydroxyle 5 sont non substituées, ou bien au moins une position ortho et la position para de la fonction hydroxyle sont non substituées. [0156] Dans encore un autre mode de réalisation, le phénol est un mélange du polyphénol aromatique A2 et du monophénol aromatique A2' tels que décrits ci-dessus. [0157] Conformément à l'invention, le polyphénol aromatique A2 peut être, dans un mode de 10 réalisation, une molécule simple de polyphénol aromatique comprenant un ou plusieurs noyaux aromatiques, au moins un de ces noyaux aromatiques, voire chaque noyau aromatique, étant porteur d'au moins deux fonctions hydroxyle en position méta l'une par rapport à l'autre, les deux positions ortho d'au moins une des fonctions hydroxyle étant non substituées. 15 [0158] De façon analogue, le monophénol aromatique A2' peut être, dans un mode de réalisation, une molécule simple de monophénol aromatique comprenant un ou plusieurs noyaux aromatiques à six chainons, au moins un de ces noyaux aromatiques à six chainons, voire chaque noyau aromatique à six chainons, étant porteur d'une unique fonction hydroxyle, les deux positions ortho de la fonction hydroxyle sont non substituées, ou bien, au 20 moins une position ortho et la position para de la fonction hydroxyle sont non substituées. [0159] De telles molécules simples ne comprennent pas de motif répétitif. [0160] Conformément à l'invention, le polyphénol aromatique A2 peut être, dans un autre mode de réalisation, une résine pré-condensée à base : - d'au moins un polyphénol aromatique, comprenant au moins un noyau 25 aromatique porteur d'au moins deux fonctions hydroxyle en position méta l'une par rapport à l'autre, les deux positions ortho d'au moins une des fonctions hydroxyle étant non substituées ; et - d'au moins un composé comprenant au moins une fonction aldéhyde et/ou au moins un composé comprenant au moins deux fonctions hydroxyméthyle 30 portées par un noyau aromatique. [0161] Une telle résine pré-condensée à base de polyphénol aromatique est conforme à l'invention et comprend, contrairement à la molécule simple décrite ci-dessus, un motif répétitif. En l'espèce, le motif répétitif comprend au moins un noyau aromatique porteur d'au moins deux fonctions hydroxyle en position méta l'une par rapport à l'autre. 35 [0162] D'une façon analogue et conformément à l'invention, le monophénol aromatique A2' peut être, dans un autre mode de réalisation, une résine pré-condensée à base : - d'au moins un monophénol aromatique comprenant au moins un noyau 23 aromatique à six chainons portant une unique fonction hydroxyle : - les deux positions ortho de la fonction hydroxyle sont non substituées, ou - au moins une position ortho et la position para de la fonction hydroxyle 5 sont non substituées; - d'au moins un composé comprenant au moins une fonction aldéhyde et/ou au moins un composé comprenant au moins deux fonctions hydroxyméthyle portées par un noyau aromatique. [0163] Une telle résine pré-condensée à base de monophénol aromatique est conforme à 10 l'invention et comprend, contrairement à la molécule simple décrite ci-dessus, un motif répétitif. En l'espèce, le motif répétitif comprend au moins un noyau aromatique à six chainons porteur d'une unique fonction hydroxyle. [0164] Dans un autre mode de réalisation, le phénol A21 est un mélange d'un polyphénol aromatique formant une molécule simple et d'une résine pré-condensée à base de 15 polyphénol aromatique. [0165] Dans encore un autre mode de réalisation, le phénol A21 est un mélange d'un monophénol aromatique formant une molécule simple et d'une résine pré-condensée à base de monophénol aromatique. [0166] Dans les modes de réalisation particuliers qui suivent, on décrit le ou les noyaux 20 aromatiques du polyphénol aromatique et/ou du monophénol aromatique. Par souci de clarté, on y décrit le « polyphénol aromatique » et/ou le « monophénol aromatique » sous sa forme de molécule simple. Ce polyphénol aromatique et/ou ce monophénol aromatique pourra ensuite être condensé et définira en partie le motif répétitif. Les caractéristiques de la résine pré-condensée sont décrites plus en détail par la suite. 25 [0167] Polyphénol aromatique A2 [0168] Dans un mode de réalisation préféré, le noyau aromatique du polyphénol aromatique est porteur de trois fonctions hydroxyle en position méta les unes par rapport aux autres. [0169] De préférence, les deux positions ortho de chaque fonction hydroxyle sont non 30 substituées. On entend par là que les deux atomes de carbone situés de part et d'autre (en position ortho) de l'atome de carbone hydroxyle (i.e., porteur de la fonction hydroxyle) sont porteurs d'un simple atome d'hydrogène. [0170] Encore plus préférentiellement, le reste du noyau aromatique du polyphénol aromatique est non substitué. On entend par là que les autres atomes de carbone du reste 35 du noyau aromatique (ceux autres que les atomes de carbone porteurs des fonctions hydroxyle) sont porteurs d'un simple atome d'hydrogène. [0171] Dans un mode de réalisation, le polyphénol aromatique comprend plusieurs noyaux 24 aromatiques, au moins deux d'entre eux étant chacun porteur d'au moins deux fonctions hydroxyle en position méta l'une par rapport à l'autre, les deux positions ortho d'au moins une des fonctions hydroxyle d'au moins un noyau aromatique étant non substituées. [0172] Dans un mode de réalisation préféré, au moins un des noyaux aromatiques du 5 polyphénol aromatique est porteur de trois fonctions hydroxyle en position méta les unes par rapport aux autres. [0173] De préférence, les deux positions ortho de chaque fonction hydroxyle d'au moins un noyau aromatique sont non substituées. [0174] Encore plus préférentiellement, les deux positions ortho de chaque fonction hydroxyle 10 de chaque noyau aromatique sont non substituées. [0175] Avantageusement, le ou chaque noyau aromatique du polyphénol aromatique est un noyau benzénique. [0176] A titre d'exemple de polyphénol aromatique comportant un seul noyau aromatique, on peut citer en particulier, le résorcinol et le phloroglucinol, pour rappel de formules 15 développées respectivement (IV) et (V): OH HO OH HO OH [0177] A titres d'exemples, dans le cas où le polyphénol aromatique comporte plusieurs noyaux aromatiques, au moins deux de ces noyaux aromatiques, identiques ou différents, sont choisis parmi ceux de formules générales : OH HO OH HO 20 (VI-a) dans lesquelles les symboles Z1, Z2, identiques ou différents s'ils sont plusieurs sur le même noyau aromatique, représentent un atome (par exemple carbone, soufre ou oxygène) ou un groupe de liaison par définition au moins divalent, qui relie au moins ces deux noyaux aromatiques au reste du polyphénol aromatique. 25 [0178] Un autre exemple de polyphénol aromatique est le 2,2',4,4'-tétrahydroxydiphényl sulfide de formule développée suivante (VII) : OH HO (VI-b) OH HO OH (VI-c) (VI-d) 25 OH OH HO OH (VII) [0179] Un autre exemple de polyphénol aromatique est le 2,2',4,4'-tétrahydroxydiphényl benzophénone de formule développée suivante (VIII) : 5 OH n HO HO (VI I I) le01 OH [0180] On note que chaque composé VII et VIII est un polyphénol aromatique comportant 10 deux noyaux aromatiques (de formules VI-c) dont chacun est porteur d'au moins deux (en l'occurrence de deux) fonctions hydroxyle en position méta l'une par rapport à l'autre. [0181] On note que dans le cas d'un polyphénol aromatique comportant au moins un noyau aromatique conforme à la formule VI-b, les deux positions ortho de chaque fonction hydroxyle d'au moins un noyau aromatique sont non substituées. Dans le cas d'un 15 polyphénol aromatique comportant plusieurs noyaux aromatiques conformes à la formule VI-b, les deux positions ortho de chaque fonction hydroxyle de chaque noyau aromatique sont non substituées. [0182] Selon un mode de réalisation de l'invention, le polyphénol aromatique est choisi dans le groupe constitué par le résorcinol (IV), le phloroglucinol (V), le 2,2,4,4'- 20 tétrahydroxydiphényl sulfide (VII), la 2,2',4,4'-tétrahydroxybenzophenone (VIII), et les mélanges de ces composés. Dans un mode de réalisation particulièrement avantageux, le polyphénol aromatique est le phloroglucinol. [0183] Dans un mode de réalisation, le polyphénol aromatique A2 comprend une résine pré- 25 condensée à base du polyphénol aromatique tel que décrit dans l'un quelconque de ces modes de réalisations. [0184] Cette résine pré-condensée est avantageusement à base : - d'au moins un polyphénol aromatique tel que défini précédemment, et préférentiellement choisi dans le groupe constitué par le résorcinol, le phloroglucinol , 30 le 2,2',4,4'-tétrahydroxydiphényl sulfide , la 2,2',4,4'-tétrahydroxybenzophenone, et leurs mélanges ; et - d'au moins un composé susceptible de réagir avec le polyphénol aromatique comprenant au moins une fonction aldéhyde et/ou au moins un composé susceptible 26 de réagir avec le polyphénol aromatique comprenant au moins deux fonctions hydroxyméthyle, et préférentiellement un aldéhyde aromatique comprenant au moins un noyau aromatique porteur d'au moins une fonction aldéhyde. [0185] Le composé susceptible de réagir avec le polyphénol aromatique avec le composé 5 Al peut être un composé aromatique tel que défini précédemment ou tout autre aldéhyde. Avantageusement, ledit composé est choisi dans le groupe constitué par un composé aromatique comprenant un noyau aromatique porteur d'au moins deux fonctions, l'une de ces fonctions étant une fonction hydroxyméthyle, l'autre étant une fonction aldéhyde ou une fonction hydroxyméthyle, le formaldéhyde, le furfuraldéhyde, le 2,5-furanedicarboxaldéhyde, 10 le 1,4-benzènedicarboxaldéhyde, le 1,3-benzènedicarboxaldéhyde, le 1,2- benzènedicarboxaldéhyde et les mélanges de ces composés. Très avantageusement, lorsque le composé susceptible de réagir avec le polyphénol aromatique est un composé aromatique comprenant un noyau aromatique porteur d'au moins deux fonctions, l'une de ces fonctions étant une fonction hydroxyméthyle, l'autre étant une fonction aldéhyde ou une 15 fonction hydroxyméthyle, ce composé est choisi dans le groupe constitué par le 5- (hydroxyméthyl)-furfural, le 2,5-di(hydroxyméthyle)furane et les mélanges de ces composés. [0186] Ainsi, dans la résine pré-condensée à base de polyphénol aromatique, le motif répétitif répond aux caractéristiques du polyphénol aromatique définies précédemment à l'exception qu'au moins un des atomes de carbone du noyau aromatique, qui était non 20 substitué, est relié à un autre motif. [0187] Quel que soit le composé autre que le polyphénol aromatique à la base de la résine pré-condensée, cette résine pré-condensée est dépourvue de formaldéhyde libre. En effet, même dans le cas où la résine pré-condensée est à base d'un polyphénol aromatique tel que décrit précédemment et de formaldéhyde, le formaldéhyde ayant déjà réagi avec le 25 polyphénol aromatique, la résine pré-condensée est dépourvue de formaldéhyde libre susceptible de pouvoir réagir avec un composé Al conforme à l'invention dans une étape ultérieure. [0188] Le polyphénol aromatique A2 peut également comprendre un mélange d'une molécule libre de polyphénol aromatique et d'une résine pré-condensée à base de 30 polyphénol aromatique, telle que décrite précédemment. En particulier, le polyphénol aromatique A2 peut également comprendre un mélange de phloroglucinol et d'une résine pré-condensée à base de phloroglucinol. [0189] Monophénol aromatique A2' 35 [0190] Le monophénol aromatique A2' peut être conforme à deux variantes. Dans une variante, les deux positions ortho de la fonction hydroxyle sont non substituées. Dans une autre variante, au moins une position ortho et la position para de la fonction hydroxyle sont 27 non substituées. [0191] Avantageusement, dans la variante dans laquelle au moins une position ortho et la position para de la fonction hydroxyle sont non substituées, une unique position ortho est non substituée et la position para de la fonction hydroxyle est non substituée. 5 [0192] De préférence, quelle que soit la variante, les deux positions ortho de la fonction hydroxyle sont non substituées. On entend par là que les deux atomes de carbone situés de part et d'autre (en position ortho) de l'atome de carbone hydroxyle (i.e., porteur de la fonction hydroxyle) sont porteurs d'un simple atome d'hydrogène. [0193] Encore plus préférentiellement, le reste du noyau aromatique est non substitué. On 10 entend par là que les autres atomes de carbone du reste du noyau aromatique (ceux autres que les atomes de carbone porteurs des fonctions hydroxyle) sont porteurs d'un simple atome d'hydrogène. [0194] Dans un mode de réalisation, le monophénol aromatique comprend plusieurs noyaux aromatiques à six chainons, au moins deux d'entre eux étant chacun porteur d'une unique 15 fonction hydroxyle et, pour au moins une des fonctions hydroxyles, les deux positions ortho de la fonction hydroxyle sont non substituées, ou au moins une position ortho et la position para de la fonction hydroxyle sont non substituées. [0195] De préférence, les deux positions ortho de chaque fonction hydroxyle d'au moins un noyau aromatique à six chainons sont non substituées. 20 [0196] Encore plus préférentiellement, les deux positions ortho de chaque fonction hydroxyle de chaque noyau aromatique à six chainons sont non substituées. [0197] Encore plus préférentiellement, le reste de chacun des noyaux aromatiques est non substitué. On entend par là que les autres atomes de carbone du reste de chaque noyau aromatique (ceux autres que les atomes de carbone porteurs des fonctions hydroxyle ou 25 porteurs du groupe liant entre eux les noyaux aromatiques) sont porteurs d'un simple atome d'hydrogène. [0198] Avantageusement, le ou chaque noyau aromatique du monophénol aromatique est un noyau benzénique. [0199] De préférence, le monophénol aromatique est choisi dans le groupe constitué par le 30 phénol, l'ortho crésol, le méta crésol, le para crésol, l'ortho chlorophénol, le méta chlorophénol, le para chlorophénol, l'acide 2-hydroxybenzoïque, l'acide 3-hydroxybenzoïque, l'acide 4-hydroxybenzoïque le 4-vinylphénol, le 4-éthylphénol, le 4-isopropylphénol, le 4- isobutylphénol, l'acide paracoumarique et les mélanges de ces composés. [0200] Dans un mode de réalisation, le monophénol aromatique A2' comprend une résine 35 pré-condensée à base du monophénol aromatique tel que décrit dans l'un quelconque de ces modes de réalisations. [0201] Cette résine pré-condensée est avantageusement à base : 28 - d'au moins un monophénol aromatique tel que défini précédemment, et préférentiellement choisi dans le groupe constitué par le phénol, l'ortho crésol, le méta crésol, le para crésol, l'ortho chlorophénol, le méta chlorophénol, le para chlorophénol, l'acide 2-hydroxybenzoïque, l'acide 3-hydroxybenzoïque, 5 l'acide 4-hydroxybenzoïque le 4-vinylphénol, le 4-éthylphénol, le 4- isopropylphénol, le 4-isobutylphénol, l'acide paracoumarique et les mélanges de ces composés ; et - d'au moins un composé susceptible de réagir avec le monophénol aromatique comprenant au moins une fonction aldéhyde et/ou au moins un composé 10 susceptible de réagir avec le monophénol aromatique comprenant au moins deux fonctions hydroxyméthyle, et préférentiellement un aldéhyde aromatique comprenant au moins un noyau aromatique porteur d'au moins une fonction aldéhyde. [0202] Le composé susceptible de réagir avec le monophénol aromatique peut être un 15 composé Al tel que défini précédemment ou tout autre aldéhyde. Avantageusement, ledit composé susceptible de réagir avec le polyphénol aromatique est choisi dans le groupe constitué par un composé aromatique comprenant un noyau aromatique porteur d'au moins deux fonctions, l'une de ces fonctions étant une fonction hydroxyméthyle, l'autre étant une fonction aldéhyde ou une fonction hydroxyméthyle, le formaldéhyde, le furfuraldéhyde, le 20 2,5-furanedicarboxaldéhyde, le 1,4-benzènedicarboxaldéhyde, le 1,3- benzènedicarboxaldéhyde, le 1,2-benzènedicarboxaldéhyde et les mélanges de ces composés. Très avantageusement, lorsque le composé est un composé aromatique comprenant un noyau aromatique porteur d'au moins deux fonctions, l'une de ces fonctions étant une fonction hydroxyméthyle, l'autre étant une fonction aldéhyde ou une fonction 25 hydroxyméthyle, ce composé est choisi dans le groupe constitué par le 5-(hydroxyméthyl)- furfural, le 2,5-di(hydroxyméthyle)furane et les mélanges de ces composés. [0203] Ainsi, dans la résine pré-condensée à base de monophénol aromatique, le motif répétitif répond aux caractéristiques du monophénol aromatique définies précédemment à 30 l'exception qu'au moins un des atomes de carbone du noyau aromatique à six chainons, qui était non substitué, est relié à un autre motif. [0204] Quel que soit le composé autre que le monophénol aromatique à la base de la résine pré-condensée, cette résine pré-condensée est dépourvue de formaldéhyde libre. En effet, même dans le cas où la résine pré-condensée est à base d'un monophénol aromatique tel 35 que décrit précédemment et de formaldéhyde, le formaldéhyde ayant déjà réagi avec le monophénol aromatique, la résine pré-condensée est dépourvue de formaldéhyde libre susceptible de pouvoir réagir avec un composé Al conforme à l'invention dans une étape 29 ultérieure. [0205] Le monophénol aromatique A2' peut également comprendre un mélange d'une molécule libre de monophénol aromatique et d'une résine pré-condensée à base de monophénol aromatique, telle que décrite précédemment. En particulier, le monophénol 5 aromatique A2' peut également comprendre un mélange de phénol et d'une résine pré- condensée à base de phénol. [0206] Mélange de polyphénol aromatique A2 et de monophénol aromatique A2' [0207] Le phénol A21 peut également comprendre un mélange d'un polyphénol aromatique 10 A2 et d'un monophénol aromatique A2', tel que décrit précédemment. [0208] De préférence, le phénol A21 comprend un mélange de polyphénol aromatique et d'une résine pré-condensée à base de polyphénol aromatique. [0209] Latex d'élastomère 15 [0210] La composition adhésive peut comprendre de façon optionnelle un latex d'élastomère, de préférence insaturé. Un tel latex d'élastomère permet d'assurer une interface physique élastomérique lorsque la composition adhésive est utilisée pour le revêtement d'éléments destinés à être noyés dans une matrice d'élastomère. Lorsque le latex d'élastomère est insaturé, il assure également une interface chimique grâce aux 20 insaturations susceptibles de former des ponts avec le système de réticulation de la matrice d'élastomère. [0211] On rappelle qu'un latex est une dispersion stable de microparticules d'élastomère(s) en suspension dans une solution généralement aqueuse. Un latex d'élastomère est donc une composition dans un état liquide comprenant un solvant liquide, généralement de l'eau, 25 et au moins un élastomère ou un caoutchouc dispersé dans le solvant liquide de façon à former une suspension. Ainsi, le latex n'est pas une composition de caoutchouc qui comprend une matrice d'élastomère ou de caoutchouc dans laquelle est dispersé au moins un autre composant. Une composition de caoutchouc est dans un état plastique à l'état cru (non-réticulé) et dans un état élastique à l'état cuit (réticulé) mais en aucun cas dans un état 30 liquide comme l'est un latex. [0212] Les latex d'élastomère insaturé (c'est-à-dire porteur de doubles liaisons carbone-carbone), notamment d'élastomère diénique, sont bien connus de l'homme du métier. Ils constituent notamment la base élastomérique des colles RFL décrites en introduction du présent mémoire. 35 [0213] L'élastomère insaturé du latex est préférentiellement un élastomère diénique, plus préférentiellement un élastomère diénique choisi dans le groupe constitué par les polybutadiènes, les copolymères de butadiène, les polyisoprènes, les copolymères 30 d'isoprène et les mélanges de ces élastomères. Il est encore plus préférentiellement choisi dans le groupe constitué par les copolymères de butadiène, les terpolymères vinylpyridinestyrène-butadiène, le caoutchouc naturel, et les mélanges de ces élastomères. 5 [0214] Procédé de fabrication d'une résine pré-condensée [0215] On définit Ni comme le nombre de sites réactifs du composé aromatique comme suit : une fonction aldéhyde représente deux sites réactifs et une fonction hydroxyméthyle représente un site réactif. Ainsi, par exemple, le 5-(hydroxyméthyl)-furfural a N1=3 sites réactifs et le 2,5-di(hydroxyméthyle)furane a N1=2 sites réactifs. 10 [0216] Dans le cas d'un polyphénol aromatique, on définit N2 comme le nombre de sites réactifs du polyphénol aromatique comme suit : chaque carbone libre du noyau aromatique adjacent à une fonction hydroxyle portée par le noyau aromatique représente un site réactif, chaque carbone libre ne pouvant être compté en tant que site réactif que pour une seule fonction hydroxyle adjacente. Ainsi, par exemple, le résorcinol et le phloroglucinol ont chacun 15 N2=3 sites réactifs et le 2,2',4,4'-tétrahydroxydiphényl sulfide a N2=4 sites réactifs. [0217] Dans le cas d'un monophénol aromatique, on définit N'2 comme le nombre de sites réactifs du monophénol aromatique comme suit : chaque carbone libre du noyau aromatique à six chainons adjacent à la fonction hydroxyle portée par le noyau aromatique représente 20 un site réactif et le carbone libre du noyau aromatique à six chainons positionné en para de la fonction hydroxyle représente un site réactif. Ainsi, par exemple, le phénol a N'2=3 sites réactifs. [0218] La résine pré-condensée est obtenue par mélangeage : 25 - du composé Al , et - du polyphénol aromatique A2, et optionnellement - du monophénol aromatique A2', dans un solvant basique ayant de préférence un pH compris entre 8 et 13, plus préférentiellement entre 9 et 12 ou dans un solvant acide ou neutre ayant de préférence un 30 pH compris entre 4 et 7, plus préférentiellement entre 5 et 7. [0219] La résine pré-condensée est avantageusement préparée en mélangeant progressivement le polyphénol aromatique et optionnellement le monophénol aromatique, et le composé Al dans une solution aqueuse. 35 [0220] Dans une première variante, on mélange les composants à base de la résine pré- condensée dans un solvant basique tel qu'une solution aqueuse de soude, ayant de préférence un pH compris entre 8 et 13, plus préférentiellement entre 9 et 12. 31 [0221] Dans une deuxième variante, on mélange les composants à base de la résine pré-condensée dans un solvant acide ou neutre tel qu'une solution aqueuse ayant un pH compris entre 4 et 7, de préférence entre 5 et 7. [0222] Dans certains cas, par exemple à des concentrations relativement élevées ou dans le cas d'un solvant acide, l'homme du métier peut être amené à ajouter un épaississant, par exemple la carboxyméthylecellulose, ou un gélifiant, par exemple une gélatine, afin de limiter la sédimentation de la résine pré-condensée. [0223] Quelle que soit la variante, l'ensemble des constituants est mélangé sous agitation pendant un temps variable selon la température utilisée et la composition spécifique visée, par exemple pendant une durée pouvant varier entre 1 min et 6 h, à une température comprise entre 20°C et 90°C, préférentiellement entre 20 et 60°C. 15 [0224] Dans la première variante, on ajoute ensuite avantageusement un acide de façon à neutraliser la base et à obtenir une résine pré-condensée pouvant être stockée et utilisée ultérieurement. [0225] Dans la deuxième variante, on ajoute ensuite avantageusement une base de façon à 20 neutraliser l'acide et à obtenir une résine pré-condensée pouvant être stockée et utilisée ultérieurement. [0226] Afin de préparer la résine pré-condensée, la quantité molaire n2 de polyphénol aromatique A2, la quantité molaire n'2 de monophénol aromatique A2' et la quantité molaire 25 n1 du composé Al sont telles que [(n2*N2)+(n'2N'2)]/(nl*N1)>1, de préférence 1 2. En effet, les inventeurs émettent l'hypothèse qu'il existe une compétition entre l'adhésion par la composition adhésive et l'adhésion par les dendrites de 20 sulfure de cuivre et de zinc. Or cette compétition a tendance à réduire le niveau général de l'adhésion. Plus on diminue le taux de soufre présent dans la matrice d'élastomère, plus on diminue cette compétition, plus on favorise le niveau d'adhésion par la seule composition adhésive. [0318] Très avantageusement, le taux de soufre moléculaire du système de réticulation de la 25 composition d'élastomère est inférieur ou égal à 4 pce, de préférence à 3 pce et plus préférentiellement à 2,5 pce. En plus de réduire encore davantage la compétition entre l'adhésion par la composition adhésive et l'adhésion par les dendrites de sulfure de cuivre et de zinc, on améliore la durée de stockage de la composition d'élastomère à température ambiante en évitant les risques de pré-vulcanisation qui surviendraient si on utilisait un taux 30 de soufre plus élevé. [0319] Très avantageusement, le taux de soufre moléculaire du système de réticulation de la composition d'élastomère est supérieur ou égal à 1,5 pce, de préférence à 2 pce. [0320] Le taux de soufre est mesuré par analyse élémentaire, à l'aide du micro-analyseur Thermo Scientific Flash 2000. L'analyse comprend une étape de combustion de l'échantillon 35 puis une étape de séparation des composés formés. Environ 1 mg d'échantillon est introduit dans le micro-analyseur, où il subit une combustion flash de 1000°C sous oxygène. Les gaz formés sont alors oxydés grâce à l'oxygène en excès et à un catalyseur d'anhydride 44 tungstique. Une étape de réduction par passage sur du cuivre permet ensuite de piéger l'oxygène en excès, et de réduire les oxydes d'azote en N2 ainsi que les sulfites en dioxyde de soufre S02. L'eau est piégée et les composés N2, 002, SO2 formés sont ensuite séparés sur une colonne chromatographique puis détectés par un catharomètre. La 5 quantification du soufre total est réalisée par mesure de l'aire du pic de S02, après calibration avec des standards. [0321] L'ensemble des accélérateurs, retardateurs et activateurs de vulcanisation est utilisé à un taux préférentiel compris dans un domaine de 0,5 à 15 pce. Le ou les activateurs de vulcanisation est ou sont utilisés à un taux préférentiel compris dans un domaine de 0,5 et 10 12 pce. [0322] Le système de réticulation proprement dit est préférentiellement à base de soufre et d'un accélérateur primaire de vulcanisation, en particulier d'un accélérateur du type sulfénamide. A ce système de vulcanisation viennent s'ajouter, divers accélérateurs secondaires ou activateurs de vulcanisation connus tels qu'oxyde de zinc, acide stéarique, 15 dérivés guanidiques (en particulier diphenylguanidine), etc. [0323] On peut utiliser comme accélérateur (primaire ou secondaire) tout composé susceptible d'agir comme accélérateur de vulcanisation des élastomères diéniques en présence de soufre, notamment des accélérateurs du type thiazole ainsi que leurs dérivés, des accélérateurs de type thiurame, et de type dithiocarbamate de zinc. Ces accélérateurs 20 sont plus préférentiellement choisis dans le groupe constitué par le disulfure de 2- mercaptobenzothiazyle (en abrégé "M BTS"), N-cyclohexy1-2-benzothiazyle sulfénamide (en abrégé "CBS"), N,N-dicyclohexyl- 2-benzothiazyle sulfénamide (en abrégé "DCBS"), N-terbuty1-2-benzothiazyle sulfénamide (en abrégé "TBBS"), N-ter-buty1-2-benzothiazyle sulfénimide (en abrégé "TBSI"), dibenzyldithiocarbamate de zinc (en abrégé "ZBEC") et les 25 mélanges de ces composés. De préférence, on utilise un accélérateur primaire du type sulfénam ide. [0324] Dans le deuxième mode de réalisation préférentiellement destiné à une utilisation courroie, le système de réticulation est sensiblement dépourvu de souffre, et comprend avantageusement un peroxyde, de préférence un peroxyde organique. Avantageusement, le 30 taux de peroxyde va de 0,5 à 8 pce. Avantageusement, le système de réticulation comprend un agent de co-réticulation, de préférence du soufre ou du triallylcyanurate. Avantageusement, le taux de l'agent de co-réticulation va de 0,5 à 5 pce. [0325] PNEUMATIQUE SELON L'INVENTION 35 [0326] L'invention concerne également un pneumatique. Le composite d'élastomère de l'invention est avantageusement utilisable pour le renforcement de pneumatiques de tous types de véhicules, en particulier véhicules tourisme ou véhicules industriels tels que Poids- lourd. [0327] COURROIE SELON L'INVENTION [0328] L'invention concerne également une courroie. Par exemple, une telle courroie peut 5 être une courroie de transmission de puissance. [0329] UTILISATION SELON L'INVENTION [0330] L'invention concerne également l'utilisation de la composition adhésive précédemment décrite. 10 [0331] L'invention sera mieux comprise à la lecture de la description qui va suivre, donnée uniquement à titre d'exemple non limitatif et faite en se référant aux dessins dans lesquels: la figure 1 est un schéma d'un pneumatique selon l'invention; la figure 2 est un schéma d'une courroie selon l'invention ; la figure 3 est une représentation schématique d'une installation de fabrication d'un 15 élément conducteur selon l'invention ; la figure 4 est un schéma d'un dispositif d'électrodéposition selon l'invention de l'installation de la figure 3 ; la figure 5 est un diagramme illustrant les différentes étapes d'un procédé de fabrication d'un pneumatique ou d'une courroie, d'un composite d'élastomère et d'un élément 20 filaire conducteur comprenant des étapes d'un procédé d'électrodéposition selon l'invention; la figure 6 est une photographie obtenue par microscopie électronique à balayage d'une coupe perpendiculaire à l'axe principal d'un élément filaire obtenu par un procédé de trempage classique, et la figure 7 est une photographie obtenue par microscopie électronique à balayage 25 d'une coupe perpendiculaire à l'axe principal d'un élément filaire obtenu par le procédé d'électrodéposition selon l'invention. [0332] La figure 1 annexée représente de manière très schématique (sans respect d'une échelle spécifique), une coupe radiale d'un pneumatique conforme à l'invention pour véhicule 30 du type tourisme. [0333] Ce pneumatique 1 comporte un sommet 2 renforcé par une armature de sommet ou ceinture 6, deux flancs 3 et deux bourrelets 4, chacun de ces bourrelets 4 étant renforcé avec une tringle 5. Le sommet 2 est surmonté d'une bande de roulement non représentée sur cette figure schématique. Une armature de carcasse 7 est enroulée autour des deux 35 tringles 5 dans chaque bourrelet 4, le retournement 8 de cette armature 7 étant par exemple disposé vers l'extérieur du pneumatique 1 qui est ici représenté monté sur sa jante 9. 46 L'armature de carcasse 7 est de manière connue en soi constituée d'au moins une nappe renforcée par des câbles dits "radiaux", par exemple textiles, c'est-à-dire que ces câbles sont disposés pratiquement parallèles les uns aux autres et s'étendent d'un bourrelet à l'autre de manière à former un angle compris entre 80° et 90° avec le plan circonférentiel médian (plan 5 perpendiculaire à l'axe de rotation du pneumatique qui est situé à mi-distance des deux bourrelets 4 et passe par le milieu de l'armature de sommet 6). [0334] Ce pneumatique 1 de l'invention a par exemple pour caractéristique essentielle qu'au moins une armature de sommet 6 comporte un élément conducteur, ici un élément filaire conducteur revêtu ou un composite d'élastomère selon l'invention. Selon un autre exemple 10 de mode de réalisation possible de l'invention, ce sont par exemple les tringles qui pourraient être constituées, en tout ou partie, d'un élément conducteur, ici un élément filaire conducteur revêtu. [0335] On a représenté sur la figure 2 une courroie de transmission de puissance P. La 15 courroie de transmission de puissance P est destinée à l'entrainement en rotation d'un organe quelconque. La courroie de transmission de puissance P comprend un corps élastomérique 20 réalisé dans une matrice élastomérique et dans lequel sont noyés des éléments de renfort conducteurs, ici métalliques, revêtus R. La courroie de transmission de puissance P comprend également une couche 22 d'entrainement mécanique agencée au 20 contact du corps élastomérique 20. La couche d'entrainement mécanique 22 est pourvue de plusieurs nervures 24 s'étendant chacune selon une direction générale Y sensiblement perpendiculaire à une direction longitudinale X de la courroie P. Chaque nervure 24 présente une forme trapézoïdale en section transversale. Les directions générales des nervures 24 sont sensiblement parallèles entre elles. Les nervures 24 s'étendent sur toute la longueur de 25 la courroie P. Ces nervures 24 sont destinées à être engagées dans des gorges ou des rainures de forme complémentaire, par exemple portées par des poulies sur lesquelles la courroie est destinée à être montée. [0336] Le corps élastomérique 20 est formé d'une part par une première couche élastomérique 26 réalisée dans une première matrice élastomérique et d'autre part par une 30 deuxième couche élastomérique 28 réalisée dans une deuxième matrice élastomérique. La couche d'entrainement mécanique 22 est formée par une troisième couche réalisée dans une troisième matrice élastomérique. [0337] Chaque première et deuxième matrice élastomérique est à base respectivement d'une première et deuxième composition d'élastomère chacune comprenant une charge 35 renforçante, ici du noir de carbone (10 à 100 pce), un sel métallique d'acide organique a, 13 insaturé, ici du monométhacrylate de zinc (2 à 50 pce), un agent de dispersion de la charge renforçante (1 à 10 pce), un antioxydant (0,5 à 8 pce), un peroxyde organique (0,5 à 8 pce), 47 un co-agent de réticulation (0,5 à 5 pce en poids) et un plastifiant (1 à 20 pce en poids). [0338] Au moins l'une des première et deuxième compositions d'élastomère, et donc le corps élastomérique 20, comprend également au moins un élastomère choisi dans le groupe constitué par un élastomère de type éthylène alpha oléfine, un élastomère polychloroprène 5 (OR) et les mélanges de ces élastomères. En l'espèce, chaque première et deuxième composition d'élastomère comprend un mélange de caoutchouc naturel (NR) et d'un copolymère d'éthylène-propylène-diène (EPDM), la proportion de caoutchouc naturel étant inférieur à 30 pce. [0339] La troisième matrice élastomérique à base d'une troisième composition d'élastomère 10 comprenant au moins un élastomère choisi dans le groupe constitué par un élastomère de type éthylène alpha oléfine, un élastomère nitrile hydrogéné (HNBR), un élastomère nitrile (NBR), un polyéthylène chlorosulfoné avec groupements alkyles (ACSM), un élastomère polychloroprène (OR), un polybutadiène (BR), un caoutchouc naturel (NR), un polyisoprène de synthèse (IR), un copolymère de butadiène-styrène (SBR), un copolymère d'isoprène- 15 butadiène (BIR), un copolymère d'isoprène-styrène (SIR), un copolymère de butadiène- styrène-isoprène (SBIR) et les mélanges de ces élastomères. En l'espèce, l'élastomère de la composition d'élastomère de la troisième matrice élastomérique est choisi dans le groupe constitué par un élastomère de type éthylène alpha oléfine, un élastomère polychloroprène (OR), un polybutadiène (BR), un caoutchouc naturel (NR), un copolymère de butadiène- 20 styrène (SBR) et les mélanges de ces élastomères. Ici, l'élastomère de la composition d'élastomère de la troisième matrice élastomérique est un élastomère de type éthylène alpha oléfine, par exemple un copolymère d'éthylène-propylène (EPM), un copolymère d'éthylène-propylène-diène (EPDM) ou un mélange de ces copolymères. [0340] La courroie P selon l'invention a par exemple pour caractéristique essentielle qu'elle 25 comporte plusieurs éléments conducteurs, ici des éléments filaires métalliques, revêtus R et un composite d'élastomère selon l'invention 20. [0341] Bien entendu, l'invention concerne les objets précédemment décrits, à savoir le composite d'élastomère tel que le pneumatique ou la courroie le comportant, tant à l'état cru (avant réticulation) qu'a l'état cuit (après réticulation). 30 [0342] On a représenté sur la figure 3 un mode de réalisation d'une installation de fabrication d'un élément filaire conducteur selon l'invention, désignée par la référence générale 30. [0343] L'installation de fabrication 30 est apte à fabriquer des éléments filaires conducteurs 32 comprenant un ou plusieurs monofilaments conducteurs. Le ou chaque monofilement 35 conducteur est avantageusement métallique. Plus préférentiellement, le ou chaque monofilament élémentaire conducteur comprend une âme en acier. L'acier comprend par exemple de 0,2 % à 1,2 (Yo, de préférence de 0,3% à 1 % et plus préférentiellement de 0,3 % 48 à 0,7 % de carbone en masse. L'acier peut également comprendre des éléments d'addition spécifiques tels que Cr, Ni, Co, V, ou divers autres éléments connus (voir par exemple Research Disclosure 34984 - "Micro-alloyed steel cord constructions for tyres" - mai 1993 ; Research Disclosure 34054 - "High tensile strength steel cord constructions for tyres " - 5 août 1992). En l'espèce, on utilise un acier classique à 0,7% de carbone. [0344] L'installation 30 comprend, dans le sens du défilement de l'élément filaire conducteur 32 dans l'installation 30, d'amont en aval, des moyens 34 de stockage amont de l'élément filaire conducteur 32, un dispositif 36 d'électrodéposition d'une composition adhésive 38 sur l'élément filaire conducteur 32, un dispositif 40 de séchage de l'élément filaire conducteur 10 revêtu 32, un dispositif 42 de traitement thermique de l'élément filaire conducteur revêtu 32 et des moyens 44 de stockage aval de l'élément filaire conducteur revêtu 32 traité thermiquement. [0345] Les moyens amont 34 et aval 44 de stockage comprennent chacun une bobine de stockage de l'élément filaire conducteur 32 permettant respectivement de dérouler et 15 d'enrouler l'élément filaire conducteur 32. [0346] On a représenté sur la figure 4 le dispositif d'électrodéposition 36 selon l'invention de la figure 3. Le dispositif d'électrodéposition 36 des moyens 40 de mise en contact de l'élément filaire conducteur 32 avec la composition adhésive 38 et des moyens 42 permettant de créer une différence de potentiel entre la composition adhésive 38 et l'élément 20 filaire conducteur 32. [0347] Les moyens de mise en contact 40 de l'élément filaire conducteur 32 avec la composition adhésive 38 comprennent un bac 45 contenant la composition adhésive aqueuse 32 et des moyens 46 de défilement en continu de l'élément filaire conducteur 32 dans la composition adhésive 38. Les moyens de défilement 46 comprennent des moyens 25 48 de déroulage et d'enroulage de l'élément filaire conducteur 32 agencés respectivement en amont et en aval du bac 45. De tels moyens 48 de déroulage et d'enroulage comprennent par exemple des moyens motorisés de mise en rotation des bobines de stockage des moyens amont 34 et aval 44 de stockage. [0348] Les moyens 42 permettant de créer une différence de potentiel entre la composition 30 adhésive 38 et l'élément filaire conducteur 32 comprennent un générateur de courant G dont l'intensité est réglée en fonction de paramètres tels que la vitesse de défilement de l'élément filaire conducteur 32 ou encore le taux de couverture de l'élément filaire conducteur 32 par la composition adhésive 38. Les moyens 42 comprennent également d'une part des poulies électriquement conductrices 50 au contact desquelles l'élément filaire conducteur 32 est apte 35 à défiler. Les poulies 50 sont reliées au générateur de courant G de façon à créer une différence de potentiel entre les poulies électriquement conductrices 50 et la composition adhésive 38. En l'espèce, les poulies 50 sont reliées au générateur de courant G par un 49 contacteur 52. Les moyens 42 comprennent également une électrode 54 plongée dans la composition adhésive 38. [0349] Dans le mode de réalisation représenté, le pôle négatif du générateur de courant G est relié à la composition adhésive et le pôle positif du générateur de courant G est relié à 5 l'élément filaire conducteur 32. [0350] Nous allons maintenant décrire un exemple de procédé d'électrodéposition de la composition adhésive 38 sur l'élément filaire conducteur 32 en référence à la figure 4. [0351] Dans une première alternative, l'élément filaire conducteur 32 comprend un unique 10 monofilament conducteur. [0352] Dans une deuxième alternative, l'élément filaire conducteur 32 comprend plusieurs monofilaments conducteurs assemblés ensemble pour former un câble, par exemple un câble à couches ou un câble à torons. [0353] Lors de ce procédé, on électrodépose la composition adhésive 38 sur l'élément filaire 15 conducteur 32. [0354] Pour ce faire, on met en contact l'élément filaire conducteur 32 avec la composition adhésive 38. Dans l'exemple décrit, la composition adhésive 38 comprend de l'eau, un mélange de latex d'élastomères insaturés, de l'ammoniaque, du phosphate de sodium et une résine à base de phloroglucinol et de 1,4-benzènedicarboxaldéhyde. Les proportions de ces 20 différents constituants sont décrites ci-dessous. Dans d'autres modes de réalisation, la résine est à base de phloroglucinol et de 5-(hydroxyméthyl)-furfural ou bien à base d'une résine précondensée à base de formaldéhyde et de résorcinol et de 5-(hydroxyméthyl)- furfural. D'autres modes de réalisation peuvent également utiliser des résines telles que décrites précédemment. Le pH de la composition adhésive aqueuse va de 8 à 14, et de 25 préférence de 9 à 12 et ici égal à 10,4. [0355] On immerge l'élément filaire conducteur 32 dans la composition adhésive 38 contenue dans le bac 44. Pour cela, on déroule en continu l'élément filaire conducteur 32 de la bobine de stockage des moyens de stockage 34 et on fait défiler l'élément filaire conducteur 32 dans la composition adhésive 38. En l'espèce, on fait défiler en continu 30 l'élément filaire conducteur 32 dans la composition adhésive 38. [0356] On applique une différence de potentiel entre l'élément filaire conducteur 32 et la composition adhésive 38 de façon à revêtir l'élément filaire conducteur d'une couche adhésive à base de la composition adhésive 38. Pour cela, on relie l'élément filaire conducteur 32 à un potentiel supérieur par rapport au potentiel auquel on relie la composition 35 adhésive 38. [0357] TESTS COMPARATIFS [0358] Test de corrosion Chaque élément filaire conducteur comprend un unique monofilament élémentaire conducteur, ici un monofilament élémentaire métallique comprenant une âme en acier ayant 5 été revêtu d'une couche métallique de laiton et présentant un diamètre égal à 0,32 mm. On a revêtu chaque élément de filaire conducteur par la composition adhésive testée selon un procédé de trempage classique ou un procédé d'électrodéposition selon l'invention. On a séché chaque élément filaire conducteur revêtu dans un four de séchage à 180 °C pendant 30 secondes. Puis, la composition adhésive a été réticulée par passage des éléments de 10 renfort en acier revêtus dans un four de traitement à 240 °C pendant 30 secondes. [0359] L'élément de renfort TO est un monofilament d'acier laitonné dépourvu de couche adhésive. [0360] L'élément de renfort Ti est un monofilament d'acier laitonné revêtu d'une couche adhésive à base d'une composition adhésive comprenant une résine à base de 15 phloroglucinol et de 1,4-benzènedicarboxaldéhyde déposée par un procédé de trempage classique. [0361] L'élément de renfort T2 est un monofilament d'acier laitonné revêtu d'une couche adhésive à base d'une composition adhésive comprenant une résine à base de phloroglucinol et de 1,4-benzènedicarboxaldéhyde, la couche étant déposée par un procédé 20 d'électrodéposition. [0362] L'élément de renfort T3 est un monofilament d'acier laitonné revêtu d'une couche adhésive à base d'une composition adhésive comprenant du Na3PO4 et une résine à base de phloroglucinol et de 1,4-benzènedicarboxaldéhyde, la couche étant déposée par un procédé de trempage classique. 25 [0363] L'élément de renfort El est un monofilament d'acier laitonné revêtu d'une couche adhésive à base d'une composition adhésive comprenant du Na3PO4 et une résine à base de phloroglucinol et de 1,4-benzènedicarboxaldéhyde, la couche étant déposée par un procédé d'électrodéposition. [0364] L'élément de renfort E2 est un monofilament d'acier laitonné revêtu d'une couche 30 adhésive à base d'une composition adhésive comprenant du Na3PO4 et une résine à base de phloroglucinol et de 5-(hydroxyméthyl)-furfural, la couche étant déposée par un procédé d'électrodéposition. [0365] Les compositions adhésives des différents composites décrits ci-dessus sont rassemblées dans le tableau 1 ci-dessous. 35 51 Tableau 1 Compositions adhésives T1, T2 T3, El E2 Composé Al 1,4-benzènedicarboxaldéhyde (1) 0,89 0,71 - 5-(hydroxyméthyl)-furfural (2) - - 1,09 Composé A21/A22 Phloroglucinol (3) 1,67 1,33 1,09 SRF 1524 (4) - - - Hydroxyde de sodium (5) 0,76 - - Latex d'élastomères : NR (6) 6,43 6,43 6,43 SBR (7) 3,24 3,24 3,24 VP-SBR (8) 4,48 4,48 4,48 Ammoniaque (9) 0,55 0,55 0,55 Phosphate de sodium (10) - 0,75 0,62 Poids total d'extrait sec de composition adhésive 19,5 19,5 19,5 Poids d'eau 80,5 80,5 80,5 (1) 1,4-benzènedicarboxaldéhyde (de la société ABCR ; de pureté 98%) ; (2) 5-(hydroxyméthyl)-furfural (de la société Aldrich ; de pureté 99%) 5 (3) Phloroglucinol (de la société Alfa Aesar ; de pureté 99%) ; (4) Résine précondensée SRF 1524 (de la société Schenectady ; dilué à 75%) (5) Hydroxyde de sodium (de la société Aldrich ; dilué à 30%) ; (6) Latex NR (« Trang Latex » de la société Bee tex ; dilué à 61% en poids) ; (7) Latex SBR (« Encord-201 » de la société Jubilant ; dilué à 41% en poids) ; 10 (8) Latex Vinylpyridine-styrène-butadiène («VP 106S» de Eliokem ; dilué à 41%) ; (9) Ammoniaque (de la société Aldrich ; diluée à 21%) ; (10) Na3PO4 Phosphate de sodium (de la société Aldrich ; de pureté 99%). [0366] On caractérise la résistance à la corrosion en mesurant la force à rupture des 15 éléments de renfort en acier revêtus (notée Fmax0) et la force à rupture des éléments de renfort en acier revêtus après trempage de l'élément de renfort revêtu pendant 4 jours dans un bain d'eau salée à 3,5% en masse (notée Fmax4). La force à rupture Fmax0 est fixée arbitrairement fixée à 100. La valeur de la force à rupture Fmax4 de chaque élément de renfort en acier revêtu est nécessairement inférieure à 100 et ce d'autant plus que l'élément 20 de renfort revêtu a été sensible à la corrosion. [0367] On a calculé la déchéance D, exprimé en %, correspondant à la perte de force à rupture entre Fmax0 et Fmax4. D est telle que D= (1-Fmax4-/ Fmax0) x 100 Plus la valeur de la déchéance D est faible, moindre est la sensibilité de l'élément de renfort revêtu à la corrosion. 52 [0368] Les résultats des tests effectués sur les éléments de renfort revêtus sont résumés dans le tableau 2. Tableau 2 Elément de renfort revêtu D (/o) TO 33 Ti 54 T2 49 T3 51 El 23 E2 14 5 [0369] On constate les éléments de renfort revêtus El, E2 selon l'invention possèdent une déchéance après corrosion significativement plus faible par rapport au témoin TO. [0370] La comparaison des éléments de renfort revêtus El, E2 et T3 montre que le procédé d'électrodéposition est une caractéristique essentielle de l'invention sans laquelle il n'est pas possible d'obtenir une meilleure résistance à la corrosion. 10 [0371] La comparaison des éléments de renfort revêtus El, E2 et T2 montre que la présence d'un sel de phosphate dans la composition adhésive est nécessaire à l'amélioration de la résistance à la corrosion. [0372] Enfin, la comparaison des éléments de renfort TO et Ti montre que la seule résine à base d'un composé Al et d'un phénol A21 ne suffit pas à améliorer la résistance à la 15 corrosion. [0373] L'invention réside donc bien dans la combinaison synergique de l'utilisation d'une composition adhésive comprenant un sel de phosphate et une résine telle que décrite ci- dessus dans le cadre d'un procédé d'électrodéposition de cette composition adhésive. 20 [0374] Ces résultats démontrent également une résistance à la corrosion particulièrement performante de l'élément de renfort revêtu E2 dont la déchéance est très faible. [0375] Comparaison de photographies au microscope électronique à balayage [0376] Par ailleurs, on constate, sur la figure 5, qui est la photographie au microscope 25 électronique à balayage d'un élément filaire conducteur comprenant quatre monofilaments conducteurs comprenant chacun une âme en acier revêtu d'une couche adhésive de la composition adhésive utilisée dans le composite T3 grâce à un procédé de trempage classique, que le dépôt de la couche adhésive, d'une part, n'est pas homogène et, d'autre part, que cette couche adhésive, par endroit, ne recouvre pas la totalité de la surface externe 30 de chaque monofilament conducteur destinée à être au contact de la matrice d'élastomère. 53 [0377] Au contraire, on constate, sur la figure 6, qui est la photographie d'un élément filaire analogue revêtu cette fois-ci grâce au procédé d'électrodéposition selon l'invention, que le dépôt de la couche adhésive, d'une part, est homogène et, d'autre part, que cette couche adhésive recouvre la totalité de la surface externe de chaque monofilament conducteur 5 destinée à être au contact de la matrice d'élastomère. [0378] L'invention ne se limite pas aux modes de réalisation précédemment décrits. [0379] On pourra également envisager de revêtir plusieurs monofilaments conducteurs comprenant chacun une âme en acier. Dans un mode de réalisation, on assemble les 10 monofilaments conducteurs ensemble puis on revêt collectivement monofilaments conducteurs par la composition adhésive. Dans un autre mode de réalisation, on revêt individuellement chaque monofilament conducteur par la composition adhésive puis on assemble les monofilaments conducteurs ensemble. [0380] On pourra également envisager des monofilaments conducteurs revêtus d'une 15 couche intermédiaire d'adhésion non métallique revêtant directement l'âme en acier des monofilaments conducteurs ou la couche de revêtement métallique, la couche de la composition adhésive revêtant alors directement cette couche intermédiaire d'adhésion non métallique ou la couche de revêtement métallique. 1. 5 10 15 20 2. 25 3. 4. 30 5. 6. 35 7. 54 REVENDICATIONSProcédé d'électrodéposition d'une composition adhésive sur au moins un élément conducteur, caractérisé en ce que : - on met en contact l'élément conducteur avec la composition adhésive comprenant : - au moins un sel de phosphate et, - au moins une résine à base de : - au moins un composé Aile composé Al étant choisi parmi : o un composé Ail comprenant au moins deux fonctions, l'une de ces fonctions étant une fonction hydroxyméthyle, l'autre étant une fonction aldéhyde ou une fonction hydroxyméthyle, ou o un composé Al2 comprenant au moins une fonction aldéhyde, ou o un mélange d'un composé Ail et d'un composé Al2; et - au moins un phénol A21 ; - on applique une différence de potentiel entre l'élément conducteur et la composition adhésive de façon à revêtir l'élément conducteur d'une couche adhésive à base de la composition adhésive. Procédé selon l'une quelconque des revendications précédentes, dans lequel on immerge l'élément conducteur dans la composition adhésive. Procédé selon l'une quelconque des revendications précédentes, dans lequel on fait défiler l'élément conducteur dans la composition adhésive. Procédé selon la revendication précédente dans lequel on déroule en continu l'élément conducteur d'une bobine de stockage et on fait défiler en continu l'élément conducteur dans la composition adhésive. Procédé selon l'une quelconque des revendications précédentes, dans lequel on relie l'élément conducteur à un potentiel supérieur par rapport au potentiel auquel on relie la composition adhésive. Procédé selon l'une quelconque des revendications précédentes, dans lequel le pH de la composition adhésive aqueuse est strictement supérieur à 7, de préférence le pH va de 8 à 14 et plus préférentiellement de 9 à 12. Procédé selon l'une quelconque des revendications précédentes, dans lequel le sel de phosphate est choisi parmi le phosphate de sodium, le phosphate de 55 potassium et les mélanges de ces phosphates et de préférence est le phosphate de sodium. 8. Procédé selon l'une quelconque des revendications précédentes, dans lequel l'élément conducteur est un élément filaire conducteur. 9. Procédé selon la revendication précédente, dans lequel l'élément filaire conducteur comprend au moins un monofilament élémentaire conducteur, de préférence un monofilament élémentaire métallique et plus préférentiellement un monofilament élémentaire comprenant une âme en acier. 10. Procédé selon l'une quelconque des revendications précédentes, dans lequel la teneur en eau de la composition adhésive est comprise entre 70 et 95% en poids et de préférence entre 75 et 90%. 11. Procédé selon l'une quelconque des revendications précédentes, dans lequel le composé Al2 comprend au moins un noyau aromatique porteur d'au moins une fonction aldéhyde. 12. Procédé selon la revendication précédente, dans lequel le composé Al2 est porteur d'au moins deux fonctions aldéhyde. 13. Procédé selon la revendication 11 ou 12, dans lequel le noyau aromatique du composé Al2 est porteur de deux fonctions aldéhydes. 14. Procédé selon l'une quelconque des revendications 11 à 13, dans laquelle le noyau aromatique du composé Al2 est choisi dans le groupe constitué par un noyau benzénique et un noyau furanique, de préférence un noyau benzénique. 15. Procédé selon la revendication 11 ou 12, dans lequel le composé Al2 est choisi dans le groupe constitué par le 1,2-benzène-dicarboxaldéhyde, le 1,3-benzènedicarboxaldéhyde, le 1,4-benzène-dicarboxaldéhyde, le 2-hydroxybenzène-1,3,5- tricarbaldéhyde et les mélanges de ces composés. 16. Procédé selon la revendication 11, dans lequel le composé Al2 présente la formule (A): dans laquelle X comprend N, S ou 0 et R représente -H ou -CHO. 17. Procédé selon la revendication précédente, dans lequel le composé Al2 est de formule générale (A'): 0 5 (A') dans laquelle X représente O. 18. Procédé selon la revendication 16 ou 17, dans lequel le composé Al2 est choisi 10 dans le groupe constitué par le furfuraldéhyde, le 2,5-furanedicarboxaldéhyde et les mélanges de ces composés. 19. Procédé selon l'une quelconque des revendications précédentes, dans lequel le composé Ail est un composé aromatique comprenant au moins un noyau aromatique porteur d'au moins deux fonctions, l'une de ces fonctions étant une 15 fonction hydroxyméthyle, l'autre étant une fonction aldéhyde ou une fonction hydroxyméthyle. 20. Procédé selon la revendication précédente, dans lequel le composé Ail répond à la formule générale (II) : 20 où B représente CHO ou CH2OH, Y représente 0, NRi, NO, S, SO, S02, SR2R3, représente un hydrogène, un groupe alkyle, aryle, arylalkyle, alkylaryle ou cycloalkyle, R2, R3 représentent chacun, indépendamment les uns des autres, un hydrogène, un 25 groupe alkyle, aryle, arylalkyle, alkylaryle ou cycloalkyle. 21. Procédé selon la revendication précédente, dans lequel le composé Ail répond à la formule générale (ll'al) ou (I l'a2) : 56 HO-CH2 °. ..CHO CH2-0H (ll'a2) 30 57 22. Procédé selon l'une quelconque des revendications précédentes, dans lequel le phénol A21 est choisi parmi : - un polyphénol aromatique A2 comprenant au moins un noyau aromatique porteur d'au moins deux fonctions hydroxyle en position méta 5 l'une par rapport à l'autre, les deux positions ortho d'au moins une des fonctions hydroxyle étant non substituées - un monophénol aromatique A2' comprenant au moins un noyau aromatique à six chainons portant une unique fonction hydroxyle, - les deux positions ortho de la fonction hydroxyle étant 10 non substituées ou - au moins une position ortho et la position para de la fonction hydroxyle étant non substituées - un mélange de A2 et A2'. 23. Dispositif d'électrodéposition (36) d'une composition adhésive sur au moins un 15 élément conducteur (32), caractérisé en ce qu'il comprend : - des moyens de mise en contact (40) de l'élément conducteur (32) avec une composition adhésive, la composition adhésive comprenant : - au moins un sel de phosphate et, - au moins une résine à base de : 20 - au moins un composé Ai, le composé Al étant choisi parmi : o un composé Al 1 comprenant au moins deux fonctions, l'une de ces fonctions étant une fonction hydroxyméthyle, l'autre étant une fonction aldéhyde 25 ou une fonction hydroxyméthyle, ou o un composé Al2 comprenant au moins une fonction aldéhyde, ou o un mélange d'un composé Al 1 et d'un composé Al2 ; et 30 - au moins un phénol A21 ; - des moyens permettant de créer une différence de potentiel (42) entre la composition adhésive et l'élément conducteur. 24. Dispositif d'électrodéposition (36) selon la revendication précédente, dans lequel les moyens permettant de créer une différence de potentiel comprennent un générateur de courant (G). 58 25. Dispositif d'électrodéposition (36) selon la revendication précédente, dans lequel les moyens permettant de créer une différence de potentiel comprennent au moins une poulie (50) électriquement conductrice au contact de laquelle l'élément conducteur (32) est apte à défiler, la poulie étant reliée au générateur de courant 5 de façon à créer une différence de potentiel entre la poulie électriquement conductrice et la composition adhésive. 26. Dispositif d'électrodéposition (36) selon l'une quelconque des revendications 23 à 25, dans lequel les moyens de mise en contact (40) comprennent des moyens de défilement en continu (46) de l'élément conducteur dans la composition adhésive. 10 27. Dispositif d'électrodéposition (36) selon la revendication précédente, dans lequel les moyens de défilement en continu (46) comprennent un bac (45) contenant la composition adhésive et des moyens (48) de déroulage et d'enroulage de l'élément conducteur agencés respectivement en amont et en aval du bac. 28. Elément conducteur revêtu (32) susceptible d'être obtenu par le procédé selon 15 l'une quelconque des revendications 1 à 22. 29. Composite d'élastomère renforcé d'au moins un élément conducteur revêtu selon la revendication précédente, comprenant une matrice d'élastomère dans laquelle est noyé l'élément conducteur revêtu. 30. Pneumatique (1) comprenant au moins un élément conducteur revêtu (32) selon 20 la revendication 28 ou un composite d'élastomère selon la revendication 29. 31. Courroie (P) comprenant au moins un élément conducteur revêtu (32) selon la revendication 28 ou un composite d'élastomère selon la revendication 29. 32. Utilisation d'une composition adhésive comprenant : - au moins un sel de phosphate et, 25 - au moins une résine à base de : - au moins un composé Ai, le composé Al étant choisi parmi : o un composé Ail comprenant au moins deux fonctions, l'une de ces fonctions étant une fonction 30 hydroxyméthyle, l'autre étant une fonction aldéhyde ou une fonction hydroxyméthyle, ou o un composé Al2 comprenant au moins une fonction aldéhyde, ou o un mélange d'un composé Ail et d'un composé 35 Al2 ; et - au moins un phénol A21 ; 59 pour le revêtement par électrodéposition d'une couche adhésive à base de la composition adhésive sur un élément conducteur (32).